Patent PL-418532-A1 (PL)
Inventor: RADOMSKI ANDRZEJ W
IPC: F27B7/10
Filed: 2016-09-01
Abstract: Zgłoszenie dotyczy sposobu wytwarzania lekkiego kruszywa ceramicznego na bazie popiołów i pyłów dymnicowych ze spalania węgla kamiennego, węgla brunatnego i/lub biomasy, w warunkach energooszczędnych, utylizujący strumienie produktów ubocznych z innych procesów technologicznych, stanowiące uzupełnienie energetycznego wsadu w procesie wypalania i spiekania kruszywa, obejmujący mieszanie, zarabianie mieszanek surowcowych, ich rozdrabnianie, aglomerowanie, transportowanie, suszenie oraz wypalanie i spiekanie ziaren kruszywa, cechującego się tym, że do wskazanych popiołów i pyłów dodaje się produkty uboczne z innych procesów technologicznych, które ulegając utylizacji jednocześnie wnoszą wkład energetyczny do preparowanej mieszanki surowcowej, w ilości zapewniającej uzupełnienie wsadu energetycznego w tej mieszance do zawartości co najmniej 6% wag., korzystnie 10% wag. w przeliczeniu na węgiel lub do wartości opałowej co najmniej 1,7 MJ/kg, korzystnie 2,8 MJ/kg w przeliczeniu na suchą mieszankę i sumaryczną wilgotność wsadu nie przekraczającą 30% wag. oraz ewentualnie wprowadza się dodatek czynnika wspomagającego aglomerację (zlepianie się) drobin mieszanki surowcowej, a następnie prowadzi się aglomerację bezciśnieniową, korzystnie granulowanie, po czym wilgotny granulat poddaje się suszeniu do temperatury gwarantującej jego samozapłon przed skierowaniem do wypalania w piecu szybowo - obrotowym, w którym w całej wypalanej masie panują identyczne warunki wypalania, dzięki podawaniu strumienia powietrza krzyżowo na jednym albo na kilku poziomach wzdłuż osi pieca i/lub poosiowo, ewentualnie w mieszaninie z gazami spalinowymi ze spiekalnika i w przeciwprądzie do wypalanego granulatu, osiągając na wyjściu z pieca szybowo - obrotowego temperaturę około 1000°C, a następnie wypalony granulat poddaje się spiekaniu w temperaturze do 1250°C, zaś po zakończeniu spiekania, materiał poddaje się chłodzeniu, kierując powietrze podgrzane w tym etapie do pieca szybowo - obrotowego i/lub suszarni, odbierając ochłodzone lekkie kruszywo, które ewentualnie kieruje dalej na składowisko gotowego produktu. Zgłoszenie dotyczy także lekkiego kruszywa ceramicznego i instalacji do realizacji w/w sposobu według zgłoszenia, która obejmuje zintegrowane urządzenie spiekalnicze złożone z suszarni taśmowej (2), pieca szybowo - obrotowego (6) i pionowego spiekalnika (16), w którym taśma (4) suszarni (2), obudowana osłoną termiczną (3), podzieloną na co najmniej trzy strefy suszące, w obrębie których suszenie granulatu prowadzone jest w układzie przeciwprądowym, a do suszenia wykorzystywane są gazy spalinowe wychodzące z pieca szybowo - obrotowego (6), zaś posuw taśmy (4) jest jednostajny lub skokowy, z taką szybkością, aby ziarna granulatu dochodząc do szczytu suszarni (2) ulegały samozapłonowi i jako żarzące się już granule zsypywały się do pieca szybowo - obrotowego (6), którego oś obrotu jest odchylona od poziomu, który jest połączony poprzez łącznik (17) z pionowym, nieruchomym spiekalnikiem (16), posadowionym na krótkim chłodniku taśmowym (21), w którym to spiekalniku (16) zachodzi dopalanie resztek wsadu energetycznego, zawartego w mieszance surowcowej i ostateczne spieczenie ziaren kruszywa, od dołu zaś zamkniętym układem ślimaków obrotowych (19), rozładowujących kruszywo i dozujących je do chłodnika taśmowego (21).